(57)【要約】【課題】無垢感があり、木質外観の向上した建築材を製造し、提供すること。【解決手段】基材２の表面に化粧材３が設けられた建築材１の表面側の側辺部に形成された面取り部６の表面を化粧材の色調および柄に合わせて化粧印刷する。【選択図】図１
2008156893.tif 000002
【特許請求の範囲】
【請求項１】
基材の表面に化粧材が設けられた建築材の表面側の側辺部に形成された面取り部の表面を化粧材の色調および柄に合わせて化粧印刷することを特徴とする建築材の製造方法。
【請求項２】
化粧印刷に先立ち、面取り部の表面をあらかじめ目止め処理することを特徴とする請求項１に記載の建築材の製造方法。
【請求項３】
化粧印刷後に印刷面の表面仕上げを行うことを特徴とする請求項１または２に記載の建築材の製造方法。
【請求項４】
請求項１ないし３いずれか一項に記載された建築材の製造方法により製造されたことを特徴とする建築材。
【発明の詳細な説明】
【技術分野】
【０００１】
本発明は、木質外観を有する建築材の製造方法とこの製造方法により製造される建築材に関する。
【背景技術】
【０００２】
図４に示したように、床材などの木質外観を有する建築材１については、合板、中密度繊維板（ＭＤＦ）、パーティクルボード、集成材などの木質系の基材２の表面に、木目柄などの木質特有の外観を有する突き板や化粧シートなどの化粧材３が貼着などにより設けられたものが知られている。
【０００３】
このような建築材１には、通常、対向する側端部の一方に雌実４が、他方に雌実４に嵌合する雄実５が設けられ、隣接する２枚の建築材１間で雄実５を雌実４に嵌合させて接合し、建築材１は床などに配設される。また、建築材１には、小割感などを表現し、意匠性を高めるとともに、滑らかな表面として靴下などが引っ掛からないようにするなどのために、表面側の側辺部が建築材１の内側から外側に向かって斜め下方に切り欠かれ、面取り部６が形成されている。さらに、建築材１の表面部には断面略Ｖ字形状などの溝部７が形成されることもある。溝部７が形成された建築材１では、隣接する２枚の建築材１の突き合わせにより２つの面取り部６が合体して溝部７と同一形状の凹部が形成されるように、面取り部６の形状を溝部７の略半分の形状としている。このような面取り部６および溝部７には、耐水性や意匠性などの向上のために塗料８が塗布される
特許文献１には、化粧材３として非塩化ビニル系の化粧シートを用いた床材において、面取り部６および溝部７に塗布した塗料と化粧シートとの接着性が不安定でばらつくことに起因する塗料の剥げ落ちおよび色落ち、その結果として起こる耐水性の低下および膨潤という問題を解決するために、面取り部６および溝部７の塗装に先立ち、コロナ放電処理などの易接着処理を行うことが記載されている。
【特許文献１】特開２００４−３００７５８号公報
【発明の開示】
【発明が解決しようとする課題】
【０００４】
ところで、木質外観を有する建築材１には無垢感が要求される。あたかも木材単板であるような無垢感を表現することが木質外観には非常に重要である。この無垢感は、一般に、面取り部６において現出されるものであり、単に塗料８を塗布するだけでは表現することはできない。したがって、特許文献１に記載された易接着処理は塗料８の塗着強度を高めるのに有効ではあっても、良好な木質外観を有する建築材１とするには改善が必要とされる。
【０００５】
そこで、面取り部６の表面まで突き板や化粧シートなどの化粧材３を巻き込むように設けることが行われているが、この場合、建築材１の表面が木口の一部を形成する面取り部６の表面まで色調および柄が全く同一であるため、木材単板のような自然感が得られず、結局、無垢感を十分に表現し切れていない。
【０００６】
本発明は、以上の通りの事情に鑑みてなされたものであり、無垢感があり、木質外観の向上した建築材を製造することのできる建築材の製造方法とこの製造方法により製造される建築材を提供することを課題としている。
【課題を解決するための手段】
【０００７】
本発明の建築材の製造方法は、上記の課題を解決するために、以下のことを特徴としている。
【０００８】
第１に、基材の表面に化粧材が設けられた建築材の表面側の側辺部に形成された面取り部の表面を化粧材の色調および柄に合わせて化粧印刷する。
【０００９】
第２に、上記第１の特徴において、化粧印刷に先立ち、面取り部の表面をあらかじめ目止め処理する。
【００１０】
第３に、上記第１または第２の特徴において、化粧印刷後に印刷面の表面仕上げを行う。
【００１１】
本発明の建築材は、第４として、上記第１ないし第３いずれか一つの特徴を有する建築材の製造方法によって製造されることを特徴としている。
【発明の効果】
【００１２】
上記第１の発明によれば、突き板、化粧シートなどの化粧材の色調および柄に合わせて面取り部の表面を化粧印刷するので、面取り部の印刷面の色調および柄が化粧材の色調および柄に対応したものとなり、木口に不自然感がなく、面取り部において無垢感を表現することができ、木材単板に匹敵する良好な木質外観を有する建築材が得られる。
【００１３】
上記第２の発明によれば、上記第１の発明の効果に加え、印刷面である基材の表面を目止めすることができ、印刷品質を十分確保することができる。
【００１４】
上記第３の発明によれば、上記第１または第２の発明の効果に加え、印刷面の耐久性が向上し、インクの剥げ落ち、色褪せなどを抑制することができる。
【００１５】
上記第４の発明によれば、無垢感があり、木質外観の向上した建築材が提供される。
【発明を実施するための最良の形態】
【００１６】
図１は、本発明の建築材の一実施形態を示した斜視図である。図２は、図１に示した建築材の断面図である。
【００１７】
図１に示した建築材１は床材１ａである。床材１ａは、平面視略矩形形状を有する板体である。隣接する一対の長辺９側の側端部および短辺１０側の側端部に雌実４、雄実５がそれぞれ形成され、対向する長辺９側の側端部の一方に雌実４が配置され、他方に雄実５が配置されている。同様に、対向する短辺１０側の側端部の一方に雌実４が、他方に雄実５が配置されている。床材１ａは、隣接する２枚において雄実５を雌実４に嵌合させて接合し、床に敷設され、床面を形成する。
【００１８】
床材１ａは、合板、中密度繊維板（ＭＤＦ）、パーティクルボード、集成材などの木質系の基材２の表面に、木目柄などの木質特有の外観を有する突き板や化粧シートなどの化粧材３が貼着されて形成されており、木質外観を有している。表面側の側辺部、すなわち、四辺部は、床材１ａの内側から外側に向かって斜め下方に切り欠かれ、面取り部６が形成されている。
【００１９】
面取り部６の表面は、図１に示したように、化粧印刷されている。化粧印刷は、化粧材３の色調および柄に合わせて行われている。つまり、面取り部６の表面は、床材１ａが１枚の木材単板であると仮定したときに面取り部６に現れるであろう色調および柄に化粧印刷され、広葉樹または針葉樹の樹種に応じた表面が形成されている。具体的には、床材１ａにおいて化粧材３は柾目調の色調および柄を有しており、したがって、長辺９側の面取り部６には化粧材３の色調および柄に等しい柾目調に化粧印刷が施され、一方、短辺１０側の面取り部６には柾目を繊維の向きに対し垂直に切った断面に相当する色調および柄に化粧印刷が施されている。このため、面取り部６の色調および柄が化粧材３の色調および柄に対応したものとなり、敷設した床において露出する木口に不自然感がなく、面取り部６において無垢感を表現することができ、床材１ａは、木材単板に匹敵する良好な木質外観を有する。
【００２０】
そのような化粧印刷は、インクジェットなどに代表される精密印刷により行うことができる。その場合の印刷解像度は、印刷する柄などにもよるが、一般的には３６０ｄｐｉ以上が好ましい。また、印刷品質を良好にするためには、図２に示したように、面取り部６の立ち上がり角度θ、すなわち、面取り部６の表面と基材２の雌実４および雄実５を除く側端面とのなす角度を６０°以内とし、面取り部６の厚みｔを５ｍｍ以内とするのが好ましい。立ち上がり角度θがそれより大きく、厚みｔが厚くなると、印刷品質が低下する場合がある。
【００２１】
化粧印刷は、基材２の表面に化粧材３を貼着し、表面側の四辺部を削って面取り部６を形成した後に化粧材３の色調および柄に対応するように行ったり、化粧材３の貼着以前に基材２の表面側の四辺部を削り、面取り部６を形成した後に、貼着する化粧材３の色調および柄を見込んで行ったりすることができる。前者の場合には、図２に示したように、化粧材３の側辺部にも化粧印刷が可能であり、無垢感がより高まる。
【００２２】
いずれの場合にも、化粧印刷に先立ち、面取り部６の表面をあらかじめ目止め処理することが好ましい。目止め処理によって印刷面である基材２の表面をたとえばシーラーなどを用いて目止めすることができ、くっきりとした化粧印刷が実現され、印刷品質を十分確保することができる。また、化粧印刷後には印刷面の表面仕上げを行うことも有効である。表面仕上げによって印刷面の耐久性が向上し、インクの剥げ落ち、色褪せなどを抑制することができる。表面仕上げは、たとえばＵＶ硬化型の塗料を塗布し、硬化させるなどによって行うことができる。
【００２３】
床材１ａを含む木質外観を有する建築材１については、図３に示したように、建築材１の表面部に溝部７が形成されることがあり、溝部７は化粧材３の配設後に形成され、溝部７の底部は基材２の表面部に達することがある。このように形成される溝部７に対して上記の通りの化粧印刷を行うことは、無垢感を表現するのに有効である。したがって、溝部７の内面を、建築材１が木材単板であると仮定した場合に溝部７の内面に現れるであろう色調および柄となるように、化粧材３の色調および柄に合わせて化粧印刷する。
【００２４】
溝部７の内面の化粧印刷も、面取り部６の表面の化粧印刷と同様に、インクジェットなどに代表される精密印刷により行うことができ、その場合の印刷解像度も３６０ｄｐｉ以上とし、溝部７の内面の立ち上がり角度λ、すなわち、溝部７の内面が建築材１の表面に対して垂直な面となす角度を、面取り部６の表面の立ち上がり角度θと同様の６０°以内とし、溝部７の深さｄを面取り部６の厚さｔと同様の５ｍｍ以内とすることが好ましい。このようにすることで、溝部７の内面の印刷解像度を良好にすることができ、また、印刷品質を良好に保つことができる。
【００２５】
なお、溝部７が形成された建築材１では、隣接する２枚の建築材１の突き合わせにより２つの面取り部６が合体して溝部７と同一形状の凹部が形成されるように、面取り部６の形状を溝部７の略半分の形状とすることができる。
【００２６】
このような建築材１は、床材１ａばかりでなく、壁材、天井材などとすることもできる。
【００２７】
以下に、本発明の建築材の製造方法と建築材の実施例を示す。
【実施例】
【００２８】
５．５ｍｍ厚で平面視略矩形形状のＭＤＦを基材とし、その表面に、水性ビニルウレタン接着剤（塗布量１００ｇ/ｍ２）を用いて、ポリオレフィンから形成された厚み２００μｍの木目印刷シートを０．５ＭＰａのプレス圧力を２時間かけて貼着した。その後、表面側の四辺部に、面取りかんなを用いてＣ２．５で面取り加工を行った。
【００２９】
試料Ｎｏ．１については、面取り部の表面に塗布量３０ｇ/ｍ２でアクリルウレタンシーラーを塗布し、１０時間かけて風乾して目止め処理を行い、次いで印刷解像度３６０ｄｐｉのインクジェットにより木目印刷シートに対応する色調および柄に化粧印刷を行った。その後、印刷面に塗布量８０ｇ/ｍ２でＵＶアクリルウレタン塗料を塗布し、ＵＶ硬化させて表面仕上げを行った。
【００３０】
得られた試料について、面取り部の表面を目視により評価するとともに、面取り部の表面に粘着テープを貼り、速やかに引っ張って剥離し、インクの剥げ落ちを目視により評価するテープ剥離試験を行った。その結果を表１に示す。
【００３１】
【表１】
2008156893.tif 000003
試料Ｎｏ．１は、無垢感のある良好な木質外観を有している。また、印刷面の耐久性が十分高い。
【００３２】
試料Ｎｏ．２は、試料Ｎｏ．１の製造において目止め処理を省略して得られたものである。面取り部の表面の柄がややぼやけており、印刷品質を十分確保するために目止め処理が有効であることが確認される。
【００３３】
試料Ｎｏ．３は、試料Ｎｏ．１の製造において表面仕上げを省略して得られたものである。目止め処理によって印刷品質が良好ではあるが、インクの剥げ落ちしたものがあり、印刷面の耐久性にやや欠けている。印刷面の耐久性を十分確保するために表面仕上げが有効であることが確認される。
【図面の簡単な説明】
【００３４】
【図１】本発明の建築材の一実施形態を示した斜視図である。
【図２】図１に示した建築材の断面図である。
【図３】本発明の建築材の一実施形態を示した断面図である。
【図４】木質外観を有する建築材一般について示した断面図である。
【符号の説明】
【００３５】
１  建築材
２  基材
３  化粧材
６  面取り部
【図１】
2008156893.tif 000004
【図２】
2008156893.tif 000005
【図３】
2008156893.tif 000006
【図４】
2008156893.tif 000007